FR 2678652 A1 19930108 FR 9108518 A 19910702 À La présente invention concerne un papier utile comme papier de revêtement pour les plaques de plâtre, son procédé de préparation et une plaque de plâtre revêtue de ce papier. Les plaques de plâtre sont classiquement composées d'un corps de plâtre coulé en usine entre deux feuilles de papier constituant à la fois son parement et son armature. 1 o La fabrication de ces plaques de plâtre est réalisée par l'enchaînement des opérations suivantes: deux bobines de papier sont déroulées en continu, l'une sous le mélangeur comportant la pâte de plâtre (papier de parement), l'autre au-dessus, le plâtre gâché est coulé sur la feuille de papier inférieure dont les bords ont été repliés, la feuille de papier supérieure vient refermer le moule ainsi constitué, ses bords sont collés sur les bords repliés de la feuille inférieure, l'ensemble est "laminé" par un cylindre ou une plaque de formage et transporté sur un tapis puis des rouleaux jusqu'au "couteau" ou "cisaille", la prise ayant eu lieu entre-temps, les plaques sont coupées à longueur, retournées afin que le papier de parement ne souffre pas des transferts suivants, distribuées sur les étages d'introduction dans le sécheur, les plaques, humides à ce stade, sont séchées pendant 3/4 d'heure environ, puis défournées, elles sont recoupées à la longueur précise désirée, assemblées deux à deux (pour les manutentions ultérieures sur chantier), puis empilées, dès lors, elles sont utilisables sur le chantier. 2 - Les deux points sensibles de cette fabrication qui requièrent une attention toute particulière sont le temps de prise du plâtre et le séchage: le premier parce que pour une chaîne donnée, il en limite souvent la vitesse, donc la capacité de production, le second parce qu'il conditionne pour l'essentiel la qualité du produit fini. La prise de plâtre doit être contrôlée afin qu'elle ne commence qu'à la sortie du mélangeur et que le plâtre ait suffisamment durci pour pouvoir être tranché environ 1 o 5 minutes plus tard De la maîtrise de ce phénomène dépendra le rapport entre la vitesse de fonctionnement (donc la productivité) et la longueur de la chaîne de fabrication (donc le coût d'investissement) Lors de la prise du plâtre, un autre paramètre également important pour atteindre des performances tant en productivité qu'en coût d'investissement réside dans le papier utilisé En effet, la pâte de plâtre, quant elle est coulée entre les feuilles de papier, est fortement chargée en eau, jusqu'à 50 % en poids d'eau Chaque m 2 de papier peut alors absorber de l'ordre de g d'eau Pour résister sans se dégrader aussi bien à la présence d'eau qu'à la vitesse de déroulement du tapis transporteur des plaques en formation, le papier doit posséder des capacités d'absorption d'eau importantes ainsi que de bonnes résistances physiques et dimensionnelles en milieu humide. Les caractéristiques du papier constituent en outre un paramètre de première importance pour l'opération de séchage Cette opération consiste à extraire l'eau contenue en excédent par rapport à la quantité nécessaire à la seule reconstitution de gypse à partir du plâtre, en faisant circuler un flux d'air chaud autour des plaques. Afin que l'opération de séchage soit la plus rapide possible, le papier doit être suffisamment poreux pour favoriser la migration de l'eau Car ainsi on peut diminuer la température des gaz de séchage, obtenir un séchage plus rapide, et par suite, le coût de cette opération peut être diminué de façon appréciable. -3 - En outre, le papier doit posséder une bonne stabilité dimensionnelle à la température, car la température de séchage est relativement élevée: le séchage est généralement réalisé à une température comprise entre 100 et 2000 C pendant une période excédant 20 minutes, et généralement de l'ordre de 30 minutes. Sinon, si la porosité du papier est insuffisante ou si sa stabilité dimensionnelle à la température est trop faible, on accroit les risques de décollement entre le papier et l'âme de plâtre qui se traduit notamment par la formation de cloques qui rendent le produit non commercialisable. Habituellement, on choisit des papiers pour plaques de plâtre qui, après conditionnement à 230 C et 50 % d'humidité relative selon la norme NF Q 03-010. vérifient les caractéristiques suivantes: TEST VALEURS USUELLES Grammage (NF Q 03-019) 200 à 275 g/m 2 Epaisseur (NF Q 03-016) 0,2 à 0,5 mm Absorption d'eau sur la face intérieure, i.ela face en contact 20 à 70 g/m 2 avec l'âme de plâtre, ou Cobb 3 minutes (NF Q 03-014) Absorption d'eau sur la face extérieure 20 à 100 g/m 2 ou Cobb 3 minutes(NF Q 03-014) Perméabilité à l'air (Porosité GURLEY) habituellement entre 25 à 100 S et (NF I 50 5636/5) dans certains cas pouvant aller jusqu'à 135 s -4- Résistances à rupture mesurées sur des éprouvettes de largeur égale à ST de 4 à 9 da N mm SL de 15 à 25 da N (sens long: SL, sens transversal: ST) (NF Q 03-004) Résistances interplis de 30 à 110 J/m 2 Allongement sous eau mesuré à 1 minute inférieur à 4 % à 230 C dans le sens transversal (NF Q 03 063) Usuellement, l'une des deux feuilles de papier utilisées pour fabriquer les plaques de plâtre est de couleur foncée, pouvant varier entre une couleur grise et une couleur marron, car elle est composée de fibres cellulosiques n'ayant pas subi un traitement de purification particulier Classiquement, ce papier dit gris est obtenu à partir de pâte chimique non blanchie et/ou de pâte mécanique, et/ou de pâte thermomécanique, et/ou de pâte mi-chimique Par pâte mécanique, on entend habituellement une pâte obtenue entièrement par des moyens mécaniques, à partir de diverses matières premières, essentiellement de bois, pouvant être apportées par des io produits de récupération issus du bois, tels que des vieux cartons, des rognures de papier kraft et/ou de vieux journaux Par pâte thermomécanique, on entend une pâte obtenue par traitement thermique suivi d'un traitement mécanique de la matière première Par pâte mi-chimique, on entend une pâte obtenue en éliminant de la matière première une partie de ses composants non cellulosiques au moyen d'un traitement chimique; un traitement mécanique ultérieur est nécessaire pour disperser les fibres Pour des raisons pratiques, dans la suite de la description, l'expression "ipâte mécanique" désignera aussi bien des pâtes chimiques non blanchies, des pâtes thermomécaniques, des pâtes mi-chimiques, les pâtes mécaniques telles que définies ci-dessus, ainsi qu'un mélange de deux ou de plusieurs de ces pâtes. L'autre feuille a une face dite de couleur "crème" (papier de parement) Cette face de couleur "crème" constitue la face apparente des plaques de plâtre standards une fois posées Pour obtenir cette couleur, la ou les couches de cette face sont à base de pâte chimique blanchie, composée de fibres de cellulose recyclées et/ou neuves, et/ou de "pâte mécanique", éventuellement blanchie Par pâte chimique, on entend une pâte obtenue en éliminant de la matière première par un traitement chimique, par exemple par cuisson en présence d'agents chimiques appropriés tels que la soude ou des bisulfites, une très grande proportion de ses composants non cellulosiques. Quand ce traitement chimique est complété par un traitement de blanchiment, on élimine une grande partie des substances colorées qui accompagnent les fibres cellulosiques, ainsi que les substances risquant de se dégrader en vieillissant et de donner des teintes jaunes désagréables liées à la présence de substances, telles que la lignine. Dans la suite de ce texte, on désignera la feuille comprenant une face de couleur "creme" par "papier crème". Pour des raisons d'économie, les qualités esthétiques du papier "crème" sont de moins en moins bonnes: en particulier, l'épaisseur de la couche "crème" du papier est de plus en plus mince, et la pureté des fibres cellulosiques choisies est de moins en moins bonne En conséquence, la couleur du papier "crème" est de qualité très variable, pouvant aller d'une teinte grise ou jaune à une teinte blanche Or le marché de la plaque de plâtre demande des surfaces de qualités esthétiques améliorées pour ne pas avoir à effectuer la finition tout de suite. Dans le but de réaliser un papier présentant des qualités améliorées de résistance et de porosité et qui soit en outre économique la demande de brevet internationale WO -6 - 88/0371 propose un papier à base de fibres issues de papier recyclé, de qualité non blanche, sur lequel on dépose une sauce de revêtement composée d'une charge ou d'un pigment, blanc et d'origine minérale, d'un liant, de kaolin et éventuellement d'autres adjuvants Ce papier est dépourvu de fibres cellulosiques provenant d'une pâte chimique blanchie: selon cette demande, la couleur "crème" est apportée par la sauce de revêtement. Des papiers ayant la composition décrite dans cette demande ont été fabriqués et utilisés comme papier de revêtement des plaques de plâtre Ces papiers présentent effectivement une excellente porosité mais qui se traduit par l'absorption d'une grande part des compositions de revêtement L'absorption de la composition pigmentaire est en outre accrue par le mode de couchage préconisé qui est en l'espèce une boîte à eau montée sur calandre qui, d'une part, impose des sauces à faible extrait sec, et d'autre part, privilégie la pénétration de la sauce dans le papier. Il faut remarquer que le système de dépose envisagé génère le plus souvent une répartition hétérogène de la sauce. La répartition de la teinte "crème" résultante est très irrégulière: elle est en effet mouchetée c'est-à-dire composée de tâches claires qui ressortent fortement par rapport au reste du papier qui est dans ce cas de couleur relativement grise et/ou marron Outre une porosité qui est très variable d'un point à un autre, ces papiers présentent un état de surface de qualité médiocre sous la forme d'irrégularités de relief Les variations de porosité associées aux variations d'état de surface, génèrent vraisemblablement des variations de pénétration et de fixation de la sauce de couchage, et ceci d'autant plus que l'extrait sec de la sauce de couchage est faible, pouvant expliquer l'absence d'uniformité de la coloration de ces papiers Le contraste est d'autant plus marqué que l'écart de coloration qui existe entre le papier et la couche pigmentaire, est important. -7- De plus, le mode d'enduction cité dans la demande WO 88/0371 ne permet pas de garantir une dépose homogène sur le papier: le film de sauce créé sur la calandre par ce système d'enduction, n'est pas homogène et par conséquent son report sur le papier ne peut pas l'être non plus. L'utilisation d'une charge blanche, réputée pour son pouvoir couvrant élevé, l'oxyde de titane en l'occurrence, conformément aux conditions opératoires prescrites par cette demande, n'a pas permis d'éliminer la formation des tâches blanches et contrastées sur fond gris Il faut utiliser une proportion élevée de ce pigment blanc, 1 o connu pour ses qualités d'opacifiant, pour obtenir les qualités esthétiques recherchées et dans ce cas, le coût des papiers obtenus est prohibitif pour une application plaques de plâtre En outre, en augmentant ainsi l'épaisseur de la couche de revêtement, on diminue de façon importante la porosité du papier, et par suite les risques de décollement du papier, sous la forme de cloques notamment, sont accrus. En conclusion, les qualités esthétiques des papiers décrits dans la demande WO 88/0371 ne sont pas satisfaisantes et leur amélioration grâce à un apport supplémentaire de pigment n'est pas acceptable dans le domaine des plaques de plâtre pour des raisons économiques. Une autre difficulté majeure ayant trait également aux qualités esthétiques des plaques de plâtre se pose si les plaques de plâtre ne sont pas utilisées rapidement, ce qui est fréquemment le cas En effet, le papier de revêtement des plaques de plâtre et en particulier le papier de parement de couleur "crème" prend une teinte jaune désagréable sous l'action de la lumière. Ce jaunissement a pour principale origine les impuretés présentes avec les fibres cellulosiques du papier En effet, les fibres cellulosiques, selon leur degré de pureté, contiennent des quantités plus ou moins importantes de substances d'origine naturelle -8- ayant la propriété de jaunir sous l'action de la lumière En outre, elles peuvent également contenir des substances de couleurs foncées lorsqu'elles proviennent de papier recyclé Les traitements pour éliminer complètement ces substances sont complexes ainsi que coûteux et ils ne peuvent être envisagés industriellement que s pour des applications papetières très spécifiques. Or, il se passe généralement une période assez longue entre le moment o les plaques de plâtre sortent des chaînes de fabrication et celui o, une fois la plaque posée, le papier "crème" reçoit la couche finale de décoration: parmi les opérations principales, auxquelles sont soumises les plaques de plâtre au sortir de l'atelier de production, on peut indiquer le stockage sur le lieu de fabrication et ensuite sur le chantier de construction, suivi par la pose de la plaque Avant que la décoration finale soit effectuée (pose de papier peint, peinture, etc), un délai encore important peut s'écouler, pouvant aller jusqu'à 6 mois A l'occasion de ces S différentes opérations, le papier "crème" est à de multiples occasions exposé à la lumière, et progressivement a tendance à prendre des teintes jaunes désagréables d'indice assez élevé car, comme évoqué précédemment, sa couche supérieure n'est pas composée à 100 % que de fibres de cellulose neuves provenant de pâte chimique blanchie, et ceci essentiellement pour des raisons d'économie. Or, la perception de ces teintes jaunes est encore accentuée par la couleur blanche des joints disposés entre les plaques. Une perte du degré de blancheur et une augmentation de l'indice de jaune sont également constatées lors de l'exposition à la lumière de papier revêtu d'une couche de polymères Ce phénomène a notamment été observé sur des papiers silicones, des papiers amidonnés, et des papiers revêtus d'une couche superficielle de colle. Pour masquer les teintes jaunâtres, rendre les joints invisibles par rapport aux plaques, et décorer ces plaques, on a l'habitude d'augmenter la couche de décoration -9- appliquée sur la plaque d'une quantité supplémentaire et suffisante de produit de finition, et ce d'autant plus que la couleur de couche de décoration est claire Une telle solution n'est donc pas économique dans la mesure o elle implique l'utilisation d'une quantité importante de produit de décoration généralement onéreux. Un autre défaut réside dans le fait que, si l'on colle un papier peint directement sur le papier crème sans réaliser une couche d'apprêt intermédiaire, il est, par la suite, très difficile d'enlever ce papier peint sans arracher en même temps en partie ou en totalité le papier crème de la plaque de plâtre Une première conséquence est la diminution des propriétés mécaniques de la plaque Une seconde conséquence provient de l'aspect esthétique des plaques, qui comportent des parties intactes (crèmes) et des parties arrachées, de couleur grise et/ou marron Pour masquer ces différences de teintes, on est obligé d'appliquer une couche de décoration importante Cette solution n'est bien sûr pas satisfaisante, en raison de son coût. Un autre défaut du papier crème réside dans le fait qu'il peut être très facilement sali lors des diverses manipulations auxquelles sont soumises les plaques de plâtre, et ces salissures sont, pour la plupart, quasiment impossibles à éliminer De la même façon que pour les teintes jaunes désagréables, on a habituellement recours à une quantité de couche de finition supplémentaire pour masquer ces salissures. La présente invention a pour objet un papier utile comme papier de revêtement pour les plaques de plâtre, qui ne présente pas les défauts des papiers connus, mais qui remplit les différents rôles recherchés dans ce domaine technique. Un objectif principal est un papier qui, tout en étant à la fois simple et économique, conserve sensiblement sa couleur initiale lorsqu'il est exposé à la lumière. - Un autre objectif est un papier qui soit suffisamment poreux pour être utilisé comme papier de revêtement dans la fabrication des plaques de plâtre et pour permettre d'effectuer leur séchage sans augmentation notable de la température et du temps de séchage, ni risque de décollement du papier de l'âme de plâtre. Un autre objectif est un papier qui présente la propriété d'être facilement nettoyé lorsqu'il est sali par des substances d'origine minérale, comme cela peut fréquemment se produire sur un chantier de construction. io Un autre objectif est un papier ne nécessitant pas de couche d'apprêt intermédiaire et qui, lorsqu'il est associé à du papier peint par collage, permet le décollage de ce papier peint sans subir de détérioration. Un autre objectif est un papier qui présente une aptitude à la mise en peinture largement satisfaisante. Plus précisément, la présente invention a pour objet un papier utile comme papier de revêtement pour les plaques de plâtre caractérisé en ce qu'il est composé d'une feuille de papier de revêtement pour plaque de plâtre revêtue d'une couche pigmentaire, en ce que le jet supérieur de la feuille de papier, sur lequel est appliquée ladite couche pigmentaire, est à base d'au moins une charge minérale de couleur claire, et de préférence blanche, et de fibres cellulosiques blanchies, majoritairement chimiques, neuves ou de récupération, en ce que ladite couche pigmentaire est à base d'au moins une charge minérale pulvérulente de couleur claire, et de préférence blanche, de nature chimique identique ou différente de celle de la charge minérale composant ledit jet, d'au moins un liant et, si nécessaire, de divers adjuvants permettant de préparer une sauce pigmentaire de rhéologie convenable, et en ce que le poids de la couche pigmentaire déposée est au moins égal à 6 g/m 2. il - Le poids de la couche pigmentaire est obtenu par différence des grammages du papier couché et non couché selon le protocole indiqué dans la suite de ce texte. Conformément à une caractéristique de l'invention, le papier à revêtir possède une couche de dessus (jet) de composition choisie pour garantir l'opacité et des qualités esthétiques tant s'agissant de sa couleur (claire et uniforme) que de l'aspect de sa surface qui doit être homogène et régulier: en répartition de fibres, en rugosité de surface, en porosité ou capacité d'absorption en surface. Comme cela sera expliqué dans la suite de ce texte, on a en effet trouvé que la combinaison de ce papier et de la couche pigmentaire définie dans l'invention assure au papier couché obtenu, des qualités esthétiques durables, et ceci sans influencer le procédé de fabrication des plaques de plâtre incorporant un tel papier couché, ni dégrader les caractéristiques mécaniques du papier et des plaques. Dans la suite de la présente description, on désignera par l'expression "papier couché" le papier conforme à l'invention défini ci-dessus, par opposition au papier classiquement utilisé pour les plaques de plâtre, qui ne comporte pas un tel revêtement. Par le terme "jet", on désigne une nappe fibreuse de composition homogène de la feuille de papier, qui est formée sur la machine à papier, par exemple soit sur la toile ou sur la forme d'une machine à papier. Le papier couché selon l'invention est composé d'une feuille de papier dont la couche fibreuse de dessus, c'est à dire la portion de la feuille de papier regardant vers l'extérieur, (par opposition à la couche de dessous correspondant à la portion de la feuille destinée à être mise en contact avec l'âme de la plaque de plâtre), est 12 - recouverte d'une couche pigmentaire, celle-ci étant à son tour destinée à être recouverte d'une couche de décoration, par exemple du papier peint ou de la peinture La couche fibreuse du dessus de la feuille de papier peut être constituée d'un ou de plusieurs jets de même composition de fabrication, combinés par pression à l'état humide. Conformément à un mode de réalisation préféré de l'invention, on réalise un couchage majoritairement sur la surface du papier pour laquelle on recherche une bonne tenue à la lumière Le papier couché obtenu présente les qualités esthétiques durables recherchées, à savoir une coloration claire, que l'on choisit de préférence blanche, qui est en outre uniformément répartie. Bien que la valeur de la perméabilité à l'air (Porosité Gurley) des papiers couchés selon l'invention, obtenue dans les conditions normalisées ISO 5636/5, soit nettement supérieure à celle qui est généralement admise dans le domaine des plaques de plâtre, on a observé en outre, de façon surprenante, qu'un tel couchage n'entraîne aucune perte de la perméabilité lors du séchage de la plaque de plâtre, et n'influe pas sur la fabrication des plaques de plâtre, et surtout n'oblige pas à ralentir la vitesse de production. La perméabilité à l'air ou porosité Gurley, est mesurée selon la méthode normalisée ISO 5636/5: par cette méthode on mesure le temps de passage d'un volume d'air déterminé sous une pression constante à travers une surface de papier définie. En effet, il faut noter que classiquement, on choisissait des papiers pour plaques de plâtre de porosité inférieure à une valeur de 100 S (Gurley), et plus exceptionnellement inférieure à 135 s, ceci afin de favoriser une vitesse de fonctionnement lors du séchage qui soit économiquement acceptable Or, la perméabilité à l'air (Gurley) du papier couché conforme à l'invention, avant de subir 13 - une opération de séchage dans des conditions de température similaires à celles auxquelles est soumise la plaque de plâtre lors de sa fabrication, est généralement supérieure à 100 S (Gurley), et généralement de l'ordre de 150 S (Gurley); et, on a découvert que l'utilisation du papier couché selon l'invention n'influe pas le procédé de fabrication des plaques de plâtre. De préférence, on effectue un dépôt de couche pigmentaire de grammage compris entre 8 et 30 g/m 2 De préférence encore, les papiers couchés selon l'invention ne comprennent que 10 à 15 g/m 2 de couche pigmentaire: dans ces conditions, 1 o l'ensemble des objectifs précités a pu être atteint. Le papier couché selon l'invention est avantageux à plus d'un titre: il permet d'avoir une teinte uniforme de parement des plaques de plâtre de degré de blancheur élevé, et avec les nuances de teinte désirées si bien que l'occupant de la pièce dont les cloisons sont faites avec de telles plaques n'a pas à peindre immédiatement. il ralentit et limite fortement le jaunissement de la plaque de plâtre lors de son exposition au soleil ou à la lumière grâce à sa tenue à la lumière tout à n O fait satisfaisante dans des conditions normales d'utilisation. il est facilement nettoyé: dans des conditions modérées telles que de l'eau additionnée de savon, on parvient aisément à éliminer les impuretés minérales qui ont pu y adhérer. il permet de diminuer dans des proportions notables, la quantité de peinture nécessaire pour peindre de telles plaques d'o une économie sensible pour le client. 14- l'usage d'un agent d'apprêt avant le collage du papier peint, n'est plus nécessaire avec le papier couché selon l'invention Sans avoir à faire une préparation de surface, le papier couché selon l'invention autorise le décollage correct du papier peint auquel il est lié, d'o une économie sensible pour le client En effet, le papier couché selon l'invention présente une bonne résistance à l'arrachement De ce fait, il permet, dans des conditions normales de décollage, une séparation du papier peint d'avec le papier couché sans arrachage de la couche pigmentaire ni du jet supérieur. 1 o Conformément à une caractéristique principale de l'invention, l'état de la surface du papier sur laquelle une couche pigmentaire est appliquée, est prévue de qualités esthétiques supérieures De préférence, la surface du jet de ce papier est de blancheur supérieure à 50, et de préférence encore supérieure à 60, dans les conditions de mesure conformes à la norme NF Q 03-039. Avantageusement, la rugosité de la surface du jet supérieur de papier sur lequel une couche pigmentaire est appliquée, est inférieure à 1500 Bendtsen, et de préférence encore inférieure à 750 Bendtsen dans les conditions de mesure conforme à la norme NF Q 03-049. Les fibres cellulosiques blanchies, majoritairement chimiques, et les charges qui composent majoritairement le jet du papier lui confère une teinte variant entre les teintes crèmes et blanches Dans ce qui suit, on le désignera par " jet crème" Cette terminologie sera conservée dans le cas o un agent colorant sera incorporé dans le jet crème Le jet crème est conçu pour constituer une couverture qui soit opaque, de teinte claire et uniformément répartie, et dont l'état de surface soit lisse Pour ce faire, pour préparer le jet crème, on choisit des fibres cellulosiques blanchies, neuves ou de récupération, issues majoritairement de pâte chimique blanchie, et au moins une charge minérale blanche telle que le talc; la charge minérale pourra être - neuve ou de récupération Selon le cas, on devra ajouter la charge minérale blanche nécessaire à la préparation du jet crème (cas o les fibres sont à 100 % chimiques et neuves), ou on se contentera de la charge minérale blanche apportée par les matières fibreuses recyclées si elle permet d'obtenir une opacité suffisante On limite de préférence la teneur globale du jet crème en charge minérale à une valeur de 35 % maximale, car au-delà de cette valeur, selon la machine à papier utilisée et la teneur en fibres du jet, les risques de perte en cohésion et donc l'obtention de propriétés mécaniques insuffisantes sont accentués. io De préférence, le jet "crème" est constitué d'au moins 65 % en poids de fibres cellulosiques chimiques blanchies. On a observé que la tenue à la lumière et au soleil des papiers couchés selon l'invention est bonne (absence de jaunissement rapide dans des conditions normales d'utilisation) si la teneur en "pâte mécanique" (incluant comme arrêté précédemment les pâtes chimiques non blanchies, les pâtes thermomécaniques et/ou les pâtes mi- chimiques) du jet "crème" est limitée De préférence, la teneur en "pâte mécanique" du jet "crème", n'excède pas 30 % en poids, rapporté au poids sec du jet "crème". Conformément à l'invention, les différentes matières premières fibreuses, neuves ou de récupération, employées pour préparer le jet crème, sont telles que les fibres cellulosiques qui les composent sont blanchies et majoritairement chimiques De préférence, les matières premières fibreuses choisies vérifient également l'une au moins des variantes préférées indiquées précédemment. Avantageusement, on se sert de vieux papiers de qualité blanche nonimprimé, pour introduire dans la préparation fibreuse servant à fabriquer le jet "crème", des fibres cellulosiques blanchies, de récupération, chimiques, ainsi que éventuellement des fibres cellulosiques blanchies et mécaniques. 16 - De préférence encore, on choisit les vieux papiers de qualité blanche parmi les vieux papiers dits de qualités supérieures, groupe c, conformément à la nomenclature européenne de vieux papiers (CEPAC -1990) Parmi ceux-ci, on choisit plus particulièrement: C 7 Archives blanches sans bois. Papiers d'écriture et d'impression blancs, triés, sans bois, en provenance d'archives de bureau, exempts de registres de caisse, de papier carbone et de dos collés insolubles à l'eau, ne contenant pas plus de 3 % de papiers autocopiants colorés. 1 o Total des matières inutilisables: 1 % max. C 8 Formulaires en continu blancs, sans bois. Liasses et formulaires en continu, sans bois, blancs, ne contenant pas plus de 3 % de papiers autocopiants colorés. C 9 Formulaires en continu blancs, sans bois, sans colorants. Liasses et formulaires en continu, sans bois, blancs, exempts de papiers autocollants colorés. Cli Carton blanc multicouche sans impression. Chutes de carton blanc multicouche neuf, sans couche grise, sans impression. C 12 Papier journal blanc. Rognures et feuilles de papier journal blanc, non imprimé, exemptes de papier magazine. C 14 Papier blanc, couché, avec bois. Rognures et feuilles de papier blanc couché, avec bois, non imprimé. 17 - C 15 Papier blanc, couché, sans bois. Rognures et feuilles de papier blanc couché, sans bois, non imprimé. C 16 Rognures blanches avec bois. Rognures et feuilles de papier blanc avec bois non imprimé, exemptes de papier journal et de magazine, ne contenant pas plus de 20 % de papiers couchés. C 17 Rognures blanches mêlées. Rognures et feuilles de papier blanc non imprimé, exemptes de papier journal et de io magazine, avec un minimum de 60 % de papier sans bois, pouvant contenir un maximum de 10 % de papiers couchés. C 18 Rognures blanches sans bois. Rognures et feuilles de papier blanc sans bois, non imprimé, pouvant contenir un maximum de 5 % de papiers couchés. C 19 Rognures blanches sans bois, non couché. Rognures et feuilles de papier blanc sans bois, non imprimé, exemptes de papiers couchés, ou un mélange de deux ou de plusieurs des vieux papiers précités. A la condition que le degré de blancheur du jet crème reste élevé, et de préférence soit supérieur à 60 (NF-Q 03-039), on peut lui incorporer un agent colorant, en faible quantité, pour donner au papier une nuance uniforme permettant de masquer certains défauts du papier. La ou les couches sous-jacentes du jet "crème" sont, comme le papier dit gris, d'une couleur foncée pouvant varier entre une couleur grise et une couleur marron Elles sont obtenues à partir de pâte mécanique et/ou de pâte chimique non blanchie En 18 - pratique, ces pâtes sont souvent préparées à partir de matières premières de récupération, telles que, à titre d'exemple, le papier kraft, les rognures de kraft, les vieux cartons ondulés et/ou les vieux journaux. A titre d'exemple, les papiers recyclés cités dans la demande de brevet internationale W 088/0371, conviennent à la préparation de ces couches sous-jacentes de couleur foncée. On peut en outre avoir entre le jet "crème" et la ou les couches sous-jacentes de couleur foncée, une seconde couche de couleur "crème" également: cette couche de couleur "crème" peut être de composition similaire à celle du jet "crème" décrite ci- dessus Elle pourra en outre comprendre une proportion de pâte mécanique blanchie supérieure à celle préconisée pour le jet "crème". Avantageusement, le papier à revêtir est un papier traité pour éviter une reprise d'humidité, tel qu'un papier dont le jet "crème" est recouvert d'un film à base de silicone. La sauce de couchage se présente sous la forme d'une suspension aqueuse, plus ou moins fluide suivant sa composition et sa teneur en matières sèches. La teneur en matières sèches de la sauce est étroitement liée au système de couchage utilisé Avantageusement, afin de favoriser une dépose en surface, la teneur en matières sèches sera choisie supérieure à 40 % en poids. En tant que charge minérale, on utilise avantageusement le sulfate de calcium dihydraté qui en raison de sa disponibilité commerciale est d'un coût très avantageux Le sulfate de calcium dihydraté procure en outre des résultats particulièrement bons, tant sur le plan esthétique que comme protection en * 19 - particulier à l'égard de la lumière, grâce d'une part à son pouvoir opacifiant important, et d'autre part, à la capacité qu'il a de blanchir lorsqu'il subit un traitement thermique: ce blanchiment est avantageusement obtenu lors du séchage du papier couché, et en particulier lors du séchage des plaques de plâtre revêtues de ce papier couché On choisit de préférence le sulfate de calcium dihydraté dont les particules ont une forme d'aiguilles car elles favorisent une répartition homogène en surface permettant de couvrir parfaitement avec un faible poids de couche déposé. En outre, on a observé que le sulfate de calcium dihydraté en forme d'aiguilles confere à la couche pigmentaire une structure de faible compacité et ouverte propice io à la porosité. De préférence encore, on choisit un sulfate de calcium dihydraté dont les particules sont en forme d'aiguilles car elles sont capables de former une couverture opaque mais de porosité suffisamment ouverte De préférence encore, on le choisit en forme d'aiguilles de longueur comprise entre 3 et 5 microns. Le sulfate de calcium, dont les particules sont en forme de sphère, permet aussi d'obtenir une couverture blanche présentant les qualités esthétiques ainsi que les propriétés mécaniques recherchées. Egalement permettant d'atteindre les objectifs précités en tant que charge minérale, le talc, le kaolin, le carbonate de calcium, le dioxyde de titane, et toutes matières pulvérulentes d'origine minérale, inertes et blanches conviennent à l'invention Ces matières peuvent être employées seules ou en combinaison De préférence, elles sont utilisées en combinaison avec le sulfate de calcium dihydraté En raison de la capacité que les couches pigmentaires à base de dioxyde de titane ont à se marquer très facilement par frottement avec certains métaux, et du coût prohibitif de cette charge, on recommande de l'utiliser en combinaison avec des matières minérales pour réduire ces inconvénients. -20 - En tant que liant, les matières polymères habituellement employées avec les charges précitées conviennent. On préfère tout particulièrement, en raison de leur bonne propriété de liant par des charges minérales utilisées dans la couche pigmentaire, les matières polymères synthétiques telles que les copolymères styrène/butadiène, les acétates de polyvinyle et les polymères à base de monomères acryliques; les matières polymères d'origine naturelle telles que les polymères amylacés, modifiés ou non, et les protéines telles que la caséine; ou un mélange des matières polymères synthétiques ou d'origine naturelle précitées L'amidon s'est révélé particulièrement intéressant en raison du fait qu'il est d'un coût avantageux Les sauces de couchage qui en contiennent ont un pouvoir couvrant élevé et par conséquent le degré de blancheur atteint est plus élevé, et ceci malgré des extraits secs plus faibles, des sauces de couchage amylacées comparées aux sauces de couchage à base de latex De préférence, la sauce pigmentaire utilisée pour réaliser le couchage du papier pour plaques de plâtre contient de 6 à 25 % en poids de liant calculé par rapport à la quantité totale de charge minérale De préférence encore, le liant, lorsqu'il est d'origine synthétique, est utilisé à raison de 8 à 15 % en poids par rapport à la quantité totale de charge minérale, et à raison de 10 à 20 % lorsqu'il est amylacé. Pour faciliter la préparation et l'emploi de la sauce pigmentaire, on lui incorpore divers adjuvants. Pour obtenir une viscosité appropriée aux moyens mécaniques employés pour l'application sur le papier, on incorpore à la sauce pigmentaire au moins un agent fluidifiant, qui est de préférence un agent basique tel que la soude ou l'ammoniaque, ainsi qu'au moins un agent viscosifiant, connus pour ses propriétés de rétenteur d'eau La dépose de la couche pigmentaire en surface est en effet avantageusement favorisée par l'emploi d'au moins un agent rétenteur d'eau. -21 - De préférence, la quantité d'agents basiques est réglée pour obtenir un p H de l'ordre de 9. s En tant qu'agent viscosant convenant à l'invention, on peut utiliser les éthers de cellulose tels que 1 'hydroxyéthylcellulose, la méthylhydroxypropylcellulose, les éthers de cellulose anioniques tels que la carboxyméthyl cellulose (CMC); l'alcool polyvinylique, les alginates de sodium, les galactomannanes ou un mélange de ces composés. Lorsque la charge minérale est un sulfate de calcium, il faut noter que les éthers de cellulose anioniques peuvent avoir un effet fluidifiant sous certaines conditions (à savoir: faible quantité d'éther de cellulose anionique et taux modéré d'autres agents dispersants). Avantageusement, la sauce de couchage est additionnée d'au moins un agent dispersant, ceci afin de compléter l'action mécanique lors de la dispersion des charges minérales, c'est à dire l'isolation de chaque particule dans la sauce de couchage, ainsi que de régler la viscosité de la sauce à un niveau compatible avec le système de couchage L'ajout d'agent dispersant devient nécessaire pour les sauces de couchage à teneur en matière sèche élevée A titre d'exemple d'agents dispersants, on peut employer les lignosulfonates; les alcools gras, linéaires ou ramifiés, phosphatés et/ou sulfatés et/ou sulfonés et/ou phosphonés; les (co)polymères acryliques, acides ou salifiés, comportant un contre cation pouvant être un alcalin ou un alcalinoterreux, et comportant des groupements fonctionnels tels que des groupements phosphatés et/ou phosphonés; ou un mélange des agents dispersants précités. -22- On peut, en outre, ajouter dans la sauce de couchage des agents de conservation, des azurants optiques, des stéarates On peut également ajouter des pigments colorés afin d'obtenir une couche pigmentaire dont la teinte soit la plus semblable possible de la teinte du joint et éviter tout contraste entre eux, car la teinte du joint peut varier entre des teintes blanches ou crèmes avec des nuances plus ou moins rosées et/ou jaunes. Afin d'éviter la formation de bulles et donc, d'obtenir une surface exempte d'irrégularités, on utilise de préférence un agent anti-mousse, et on évite ceux susceptibles de former un film étanche. Afin d'éliminer les risques de dégradation lors du mouillage du papier couché, par exemple à l'occasion de la pose des enduits de jointoiement entre les plaques de plâtre ou à l'occasion du décollage d'un papier peint, et garantir le maintien des caractéristiques mécaniques de la couche pigmentaire, on ajoute au moins un agent insolubilisant permettant d'améliorer la résistance à l'eau tel que des résines thermodurcissables à base d'un produit à condensation d'urée et de formol modifié. On prévoit avantageusement dans la sauce de couchage, au moins un agent capable d'empêcher la reprise d'eau dans la couche pigmentaire une fois séchée, tel que de la silicone ou des cires microcristallines. Selon une première réalisation particulièrement avantageuse de l'invention, la sauce pigmentaire contient au moins un agent ignifugeant A titre d'exemple d'agent ignifugeant, on peut citer les sulfamates et les halogénures d'antimoine tels que le chlorure d'antimoine et le bromure d'antimoine Ainsi on améliore le comportement au feu des plaques de plâtre revêtues du papier couché selon l'invention A titre d'exemple d'agent ignifugeant, on peut citer les sulfamates et les halogénures d'antimoine tels que le chlorure d'antimoine et le biomure d'antimoine. -23 - Quand elles sont soumises au test dit de la chambre de réaction au feu (test détaillé dans la suite de la description), l'incorporation d'un agent ignifugeant dans la couche pigmentaire permet d'augmenter le temps précédant l'inflammation de la plaque de plâtre Si la quantité d'agent ignifugeant est suffisante, on parvient à éliminer l'inflammation de la plaque de plâtre ainsi traitée. Ainsi, on observe une prolongation notable du délai d'inflammation des plaques de plâtre revêtues de papier couché dès que le couchage renferme au moins un gramme de sulfamate par m 2 de plaque Il ne se produit plus d'inflammation dans la majorité des plaques de plâtre revêtues de papier couché dès que la couche pigmentaire renferme au moins 4 g de sulfamate par m 2 de plaque. Grâce à l'invention, pour un type de dépose défini, on atteint les objectifs précités avec un poids de couche pigmentaire d'autant plus faible que la teneur en matières sèches de la sauce pigmentaire est élevée et que la charge minérale est plus opacifiante. Différents moyens mécaniques peuvent être utilisés pour appliquer la sauce de couchage sur le papier Comme indiqué précédemment, le teneur en matières sèches est conditionnée par le choix de la technologie de dépose On choisit de préférence les moyens mécaniques capables de réaliser un dépôt majoritairement en surface et utilisant des sauces de couchage à extrait sec élevé, généralement supérieur à 60 % en poids, tels que les systèmes à lame raclante, lissante ou les systèmes à barres égalisatrices, pour lesquels le surplus de sauce de couchage est directement enlevé sur le papier par un moyen mécanique On peut également utiliser des moyens mécaniques favorisant une dépose en surface mais utilisant des sauces de couchage à extrait sec plus faible, compris entre 40 et 60 % en poids, tels que des systèmes à lame d'air. -24 - Les systèmes mécaniques ayant tendance à favoriser la pénétration de la sauce de couchage mais capables de déposer des sauces de couchage à teneur en matières sèches supérieure à 40 % en poids, conviennent également Dans cette dernière catégorie, on peut citer les systèmes d'enduction de type rouleaux pour lesquels un film de sauce est formé sur un rouleau avant d'être transféré sur le papier (ce transfert s'opérant dans un NIP donc sous pression): des sauces à teneur en matières sèches comprises entre 40 et 60 % en poids peuvent être employées dans ce dernier cas A la condition que le poids de couche déposée puisse être au moins de 8 g/m 2 1 o et que la charge minérale comprise dans la sauce de couchage soit très opacifiante, des systèmes favorisant la pénétration de la sauce et utilisant des sauces de couchage à faible extrait sec ( 20 à 30 % en poids) pourront également être utilisés: parmi ceux-ci, on peut citer les systèmes à calandre de remouillage. i 5 Mais, l'invention sera mieux comprise par la description détaillée de certains exemples particuliers de réalisation donnés à titre illustratif et non limitatif de l'invention. Les sauces pigmentaires, les feuilles de papier revêtues de ces sauces et les plaques de plâtre exemplifiées sont, sauf indication contraire, contrôlées selon les méthodes ci-après: Caractéristiques de la sauce de couchage Extrait sec (%) ISO 787/2 (pour les sauces comprenant Ca 504, 2 H 20, une température de 55 C est utilisée pour ne pas le dégrader en semihydrate et anhydrite) -25 Viscosité Brookfield (m Pa s) : mesurée avec un appareil Brookfield RVT, avec des broches RV à 230 C et à 100 tr/min p H: mesurée à 23 C à l'aide d'une électrode 12 HA (haute alcalinité) étalonné dans le domaine de mesure (p H 7 à 10) à la température de l'essai. Caractéristiques de la feuille de papier non couché grammage (g/m 2) épaisseur (mm) porosité à l'air des feuilles de papier (GURLEY) absorption d'eau ou Cobb 3 minutes (g/m 2) degré de blancheur est obtenu par le facteur de bleu (longueur d'onde à 457 nm) des papiers pour les plus importants liés à leur blancheur degré de jaune rugosité Bendtsen : NF-Q 03019 : NF-Q 03016 : ISO 5636/5 : NF-Q 03014 réflectance diffuse dans le apprécier l'un des éléments : NF-Q 03039 : NF-Q 03-049 Caractéristiques de la feuille de papier couché. poids de la couche pigmentaire épaisseur (mm) : selon le protocole indiqué ci-après : NF-Q 03016 -26 - porosité à l'air des feuilles de papier couché (GURLEY): ISO 5636/5 absorption d'eau ou Cobb 3 minutes (g/m 2): NF-Q 03014 degré de blancheur est obtenu par le facteur de réflectance diffuse dans le bleu (longueur d'onde à 457 nm) des papiers pour apprécier l'un des éléments les plus importants liés à leur blancheur NF-Q 03039 degré de jaune réaction au feu io Le test de réaction au feu a été réalisé dans les conditions indiquées dans l'arrêté du /06/83 portant classification des matériaux selon leur réaction au feu et définition des méthodes d'essai, tel que modifié le 12/06/90, conformément à la norme ISO 834 1975 (F). Détermination du poids de couche pigmentaire déposé (grammage sec de couche par m 2. 1/ Détermination du taux de cendres à 800 'C de la sauce de couchage sèche. a) Séchage de la sauce de couchage. le séchage de la sauce pigmentaire est effectué dans une étuve ventilée dont la température est fixée à 550 C. la sauce est étalée dans un verre de montre et le séchage poursuivi jusqu'à l'obtention d'un poids constant. la durée du séchage est fixée à 24 h pour un échantillon de l Og. b) Calcination de la sauce sèche. -27 - Un échantillon de sauce sèche (prélèvement homogène) est soigneusement pesé puis calciné jusqu'à poids constant dans un four à moufle dont la température est fixée à 800 C; la durée de calcination est généralement de 2 heures. c) Taux de cendres de la sauce. si mo est la masse de la sauce sèche, si ml est la masse des cendres après calcination, ml le taux de cendres de la sauce est: t % = x 100 mo * 2/ Détermination du poids de couche déposé. a) Cendres à 8000 C du papier support et du papier couché. Des échantillons sont découpés dans le papier support (avant couchage) et le papier couché à l'aide d'une forme 10 cm x 10 cm. Les éprouvettes ( 10 cm x 10 cm) ainsi découpées sont calcinées dans un four à moufle jusqu'à l'obtention d'un poids constant qui sera mesuré de façon précise (balance de pression). si ms est la masse des cendres d'une éprouvette support ( 10 cm x 10 cm), si mc est la masse des cendres d'une éprouvette du papier couché ( 10 cm x 10 cm), -28 - La masse des cendres dues à la couche pigmentaire est: m Cp = mc ms les échantillons ayant tous une surface de 10-2 m 2, le grammage par m 2 des cendres de la couche pigmentaire est: Cp m Cp 100 en g/m 2 b) Poids de couche déposé. Connaissant Cp, le poids par m 2 des cendres dues à la couche pigmentaire et le taux de cendres de la sauce de couchage, on calcule: le poids de couche déposé sec: pd C = Cp en g/m 2 t % Exemples 1 à 13. Pour des raisons pratiques, les divers papiers et sauces de couchage employés sont désignés par une référence et décrits dans les tableaux I et II suivants: 29 - Tableau I. Référence du Composition Degré de degré Porosité Grammage papier blancheur de Gurley (g/m 2) jaune (s) Pl O % de fibres chimiques blanchies 23,6 42,5 59,0 198,8 à base de vieux cartons et papiers de qualité KRAFT P 2 27,6 25,7 47 260,9 P 3 35,8 16,1 69,2 246,6 P 4 47,7 18,93 75 287,9 P 5 Jet supérieur obtenu à partir de 65 % de fibres cellulosiques 64,9 4,08 36,2 225,8 blanchies et de 35 % de talc. Les sauces de couchage sont fabriquées au moyen d'un disperseur, puis filtrées afin de séparer les agglomérats non dispersés. Les compositions et les caractéristiques des sauces employées sont reportées dans le tableau II suivant: - Référence de la Composition Caractéristiques de la sauce sauce Charge (% en poids de la à 58 % d'extrait sec et à 23 C formule sèche) Ti O 2 (à 100 %d'E S): 27,2 Si 1 Kaolin (à 66,5 % d'E S): 36,87 Viscosité: 5100 (broche n 6, à Mica (à 100 % d'E S): 2,4 100 tr/min) Silicate d'aluminium: 19, 6 Liant (% en poids de la formule sèchel Acétate de polyvinyle: 11,27 (à 50 % d'E S) Adjuvants (% en poids de la formule sèche) HPMC ( 1): 0,3 Dispersant: 0,26 Antimousse ( 3): 0,4 % ( 6) Ethylène glycol: 0,49 Héxylène glycol: 0,49 Charge (% en poids de la à 63,6 % d'extrait sec et à 22 C formule sèche) 52 Ca SO 4 2 H 20 en aiguilles de longueur comprise entre 3 et 5 p H: 8,6 lim (à 100 % d'E S): 85 viscosité 1100 m Pa s Liant (% en poids de la formule sèchel Copolymère styrène-butadiène ( à 50 % d'E S): 10,3 Adjuvants (% en poids de la formule sèche) Na OH (à 100 % d'E S): 0,2 CMC ( 5) (à 17 % d'E S): 1,7 Dispersant ( 2) (à 40 % d'E S): 1,2 Antimousse ( 3): 0,1 % ( 6) Insolubilisant ( 4) (à 40 % d'E S) : 0,6 NH 4 Cl (à 40 % d'E S): 0,05 ( 1) HPMC désigne l'hydroxypropylméthylcellulose ( 2) il est à base d'un polyacrylate de sodium commercialisé sous la dénomination COATEX GX. -31 - ( 3) il est à base d'hydrocarbure et d'un émulsifiant non ionique. ( 4) il est à base d'un produit de condensation urée-formol modifié. ( 5) CMC désigne la carboxyméthylcellulose. ( 6) % rapporté à la formule humide. Après dilution appropriée permettant de déposer le poids de couche recherché avec le système de dépose utilisé, les sauces 51 et 52 sont couchées sur les papiers Pi, P 2, P 3, P 4 et P 5 Les couchages sont effectués au laboratoire au moyen d'un système d'application automatique à barre, à vitesse et pression contrôlées. l O Les caractéristiques des papiers couchés obtenus sont données dans les tableaux III, IV et V suivants: Tableau III. No Réf Gram Degré de Degré de Cobb Poids de papiers et couche expe sauces de mage blancheur jaune ( 50 ") pigmen couchage (g/m 2) (g/m 2) taire (g/m 2) P 1 l 198,8 23,6 42,5 23,3 0 + /-0,6 1 P 1-Si (à % d'extrait 209,9 68,6 1,17 7 sec) 2 P 1-52 (à % d'extrait 205,8 45,3 15,92 6 sec) 3 P 1-52 (à % d'extrait 213,4 51,3 11,54 12 sec) -32 - P 5 225,8 64,9 4,08 52,4 O +/-2,38 4 P 5-Sl (à % d'extrait 227 77,1 2,11 5 sec) P 5-52 (à % d'extrait 236,3 72,6 3,17 13 sec) 6 P 5-52 (à % d'extrait 228,5 71,1 3,36 7 sec) P 4 287,9 47,7 18,93 67,2 O +/-12,6 7 P 4-51 (à % d'extrait d'extrait 294,8 69,3 3,72 7 sec) 8 P 4-52 (à % d'extrait 281,4 65,4 7,1 14 sec) 9 P 4-52 (à 55 % d'extrait 281,6 63,0 8,42 6 sec) P 3 246,6 35,8 16,1 53,7 O +/-1,2 P 3-51 (à % d'extrait 254,5 62,6 0,28 7 sec) -33 - 11 P 3-52 (à % 264,4 54,4 5 8 d'extrait sec) P 2 260,9 27,6 25,7 53,3 O +/-1,4 12 P 2-51 (à % d'extrait 270 64,5 -0,13 7 sec) 13 P 2-52 (à % d'extrait 269,8 51,8 6,19 8 sec) Tableau IV degré de blancheur en fonction de l'exposition au soleil. NO 1 2 3 4 5 6 7 8 9 10 11 12 13 ex. hres d'ex posi -tion 0 68,6 45,3 51,3 77,1 72,6 71,1 69,3 65,4 63 62,6 54,4 64,5 51,8 14 66,3 46 50,9 75,9 70,1 68,1 69,9 65,2 63,1 63,7 53,2 64,1 49,4 24 66,7 45,3 50,7 76,1 69,6 67,7 70,4 65,3 63,1 63,3 53,5 63,8 50,9 34 66,6 45,6 50,8 75,6 68,7 67 70,3 64,5 62,8 63,6 53,8 63,7 50,1 44 66,4 45,4 50,6 75,2 68 66 2 70,1 64,5 62,6 63,4 54 63,4 49,6 -34- 54 66,5 45,4 50,7 74,8 67,3 65,5 70,1 64 61,7 63,2 53,5 63,4 49,6 64 66,4 45 50,6 74,7 67,1 65,3 70,2 63,6 61,9 62,9 53,6 63,5 49,3 74 66,5 45,4 50,4 74,5 66,6 64,9 70,3 63,6 61,4 63 53,8 63,4 49,9 Tableau V Degré de jaune en fonction de l'exposition au soleil. No ex hres O 14 24 34 44 54 64 74 d'expo- sition 1 1,17 2,28 2,26 2,4 2,8 3,02 3,19 3,54 2 15,92 17 18,78 18,96 19,77 20,05 20,83 21,13 3 11,54 13,56 14,49 14,91 15,67 15,9 16,51 17,24 4 2,11 3,03 3,03 3,15 3,81 4,18 4,22 4,61 3,17 6,7 7,27 8,18 9,2 9,72 10,25 11,2 6 3,36 7,44 8,03 8,9 9,9 10,61 10,97 11,9 7 3,72 3,78 3,54 3,64 4,03 4,16 4,26 4,46 8 7,4 8,52 8,91 9,77 10,42 10,97 11,74 12,43 9 8,42 9,93 10,2 10,86 11,71 12,37 12,81 13,73 0,28 0,58 0,66 0,72 1,2 1,53 1,68 1,79 i 1 5 7,62 7,94 8,12 8,74 9,32 9,66 9,92 12 -0,13 0,43 0,59 0,72 1,24 1,39 1,61 1,89 13 6,19 9,72 9,56 10,37 11,42 11,82 12,21 12,25 -35 - Sur les papiers Pi, P 2, P 3 et P 4, dont l'état de la surface est relativement rugueux, la qualité de couchage est insatisfaisante, voire tout à fait médiocre pour Pi. La teinte blanche recherchée est en effet très irrégulièrement répartie et ressort sous la forme de tâches blanches très contrastées par rapport au reste du papier qui est plutôt gris. Seule la sauce Si qui comprend une charge très opacifiante (Ti O 2) parvient à masquer ces défauts à la condition de réaliser des poids de couches pigmentaires plus élevés que ceux indiqués dans les exemples 1, 7, 10 et 12: dans ce cas, on observe alors une augmentation des valeurs correspondantes à la porosité Gurley traduisant une fermeture d'une part importante des pores du papier pouvant être préjudiciable à la fabrication des plaques de plâtre. Par contre, le papier P 5, dont l'état de surface est bon (faible rugosité et homogénéité de répartition de la masse fibreuse), fait apparaître après couchage une surface d'une teinte blanche uniformément répartie: ces qualités résultent notamment de la bonne répartition de la sauce et du fait que la couleur de la sauce est relativement proche de celle de la surface à revêtir. A partir des résultats obtenus pour les exemples 1 à 13, il faut noter que, si on compare les papiers couchés selon l'invention et les papiers décrits dans la demande WO 88/0371 sur lesquels on applique une sauce à base de Ti O 2 au moyen d'un système favorisant l'enterrement de la sauce (calandre de remouillage), pour un poids de couche pigmentaire identique, le meilleur degré de blancheur initial serait obtenu avec un papier comprenant un jet supérieur de couleur blanche et dont l'état de surface est homogène et régulier, un tel papier étant revêtu au moyen d'un système de dépose privilégiant le couchage en surface (système à rouleaux ou système à lame d'air) d'une couche pigmentaire à base de sulfate de calcium dihydraté, et ceci sans fermeture importante de la porosité du papier couché. quand ils sont soumis à un ensoleillement identique, les papiers couchés revêtus à l'aide d'une sauce pigmentaire de Ti O 2 restent stables tandis que ceux 36 - revêtus d'une sauce pigmentaire de sulfate de calcium dihydraté vieillissent lentement (comparativement au vieillissement des mêmes papiers non couchés) Ce résultat aurait été tout à fait différent si la sauce pigmentaire à base de Ti O 2 avait été appliquée à l'aide d'un système de type calandre de remouillage comme dans la demande WO 88/0371 En pénétrant dans le papier, l'effet protecteur de la couche pigmentaire diminue et le phénomène de jaunissement aurait été rapidement visible. les papiers couchés comprenant du Ti O 2 se marquent au moindre frottement avec certains outils métalliques alors que les papiers couchés comprenant du Ca 504, 2 H 20 ne présentent pas ce défaut. Exemple 14. Sur un papier de composition identique à celle du papier référencé P 5 ci-dessus, on dépose industriellement une couche pigmentaire de sorte à réaliser une dépose de 14 à 20 g/m 2 à l'aide d'un système de dépose à lame d'air avec une vitesse de 150 m/min. La composition de la sauce de couchage correspond à la sauce 52 indiquée dans les exemples précédents. On notera que le gypse Ca SO 4, 2 H 20 a une action importante sur la porosité du papier couché En effet, il minimise la fermeture du papier de façon notable par rapport aux charges classiques. Des bobines de papier référencées 1 à 3 ont été recouvertes de la sauce de couchage précitée: ses caractéristiques sont les suivantes: extrait sec: 47,2 % en poids viscosité BROOKFIELD à 100 tr/min: 120 m Pa/s (après 5 minutes d'agitation à 1000 tr/min à 21 'C Broche RV N 02) 37 - Les bobines de papier référencées 4 à 6 ont été recouvertes de la sauce de couchage précitée: ses caractéristiques sont les suivantes: extrait sec: 43,4 % viscosité BROOKFIELD à 100 tr/min: 84 m Pa/s (après 5 minutes à 1000 tr/min, à 21 C Broche n 2) Les caractéristiques des papiers couchés obtenus sont reportés dans le tableau VI suivant: Papier Papier couché non couché bobine bobine bobine bobine bobine bobine 1 2 3 4 5 6 grammage écart type 227,3 236,7 244,2 246,3 243,0 241,5 242,3 (g/m 2) (NF Q 03-019) épaisseur (mm) (NF Q 03-016) 0,360 0,356 poids de couche (g/m 2) O 15,3 19,3 19,9 18,0 14,3 15,9 porosité Gurley (s) 39 102 121 133 102 89 76 (NF ISO 5636/5) blancheur 64,0 75,5 76,6 77,9 76,2 75,2 75,4 indice de jaune 4,27 2,70 2,37 2,24 2,67 2,37 2,49 38 - Cobb (g) (NF Q 03-014) c 6 té supérieur 52 63,2 66,2 c 6 té platre 56 76,3 83,5 rupture (da N) sens travers 207 196 203 sens marche 76 65 73 (NF Q 03-004) I.B T (résistance 85 90 86 interplis) (J/m 2) Allongement 2,32 2,21 humide (%) (NF Q 03-063) * Elrepho datacolor 2000-UV= O %-Etalon DIN 5033 absolu ** Au four à moufle à 800 C. On remarque que les papiers couchés décrits dans cet exemple remplissent les caractéristiques habituelles des papiers pour plaques de platre. Cependant, on note des résistances interplis relativement faibles: ceci résulte de la composition du jet supérieur qui comprend une proportion de charge un peu trop importante. Exemples 15 et 16. Sur un papier de porosité Gurley égale à 56 s, de 230 g/m 2, de rugosité de Bendtsen égale à 1100, dont la blancheur de la face supérieure est égale à 55 et dont le jet supérieur est obtenu à partir de vieux papiers de qualité blanche groupe c, conformes à la norme CEPAC 1990, et en particulier de rognures périodiques claires (classe C 1), de bois blanc vierge (classe Cll), de casses blanc journal (classe C 12) et de -39 rognures blanches (classes C 14 à C 17), on dépose une sauce de couchage à l'aide d'un système d'enduction de type rouleaux. Les sauces de couchage utilisées sont les suivantes (les proportions sont données en parties en poids de la formule en sec): Sauce 53. Composition: Na OH: 0,25 Carboxy méthylcellulose:2 Dispersant: 0,2 Ca SO 4, 2 H 20 broyé, formé de particules inférieures à 2 llm: 100 Agent anti-mousse: 0,1 Latex styrène-butadiène: 12 Agent insolubilisant à base d'un produit de condensation urée-formol modifié: 0,7 NHI 4 a:0,12 Viscosités Brookfield à 100 tr/min: 450 m Pa s contrôlées lors de l'utilisation industrielle Extrait sec (en % en poids): 63 Sauce 54. Composition: Na OH: 0,1 Carboxy méthylcellulose: 1,0 -40- Amidon Dispersant Ca SO 4, 2 H 20 broyé, formé de particules inférieures à 2 gm Agent anti-mousse Agent insolubilisant à base d'un produit de condensation urée-formol modifié NH 4 cl glyoxal Viscosités Brookfield à 100 tr/min. contrôlées lors de l'utilisation industrielle Extrait sec (en % en poids) : 16 : 0,2 : 100 : 0,1 : 0,7 : 0,06 : 0,5 : 490 m Pa s : 53 Le tableau VII ci-dessous indique les résultats expérimentaux obtenus à partir du is papier sur lequel 53 est appliquée (exemple 15) et du papier sur lequel 54 est appliquée (exemple 16). Tableau VII. Références Grammage Poids de la Porosité Degré de Indice Rugosité de du papier couche Gurley blancheur de jaune Bendtsen l'exemple couché pigmentaire (s) initial initial (g/m 2) (g/m 2) Papier non 228 O 70 55,4 5,6 1100 couché a 231 11,1 95 63, 1 3,2 950 b 237 14,6 153 64,2 3,2 1000 c 241 17,1 210 65,6 2,9 1100 16 a 234 10,7 105 64,1 3,5 1250 -41 - | 16 b | 238 | 16,7 | 170 | 68,3 | 2,7 | 1100 | Tenue du papier peint. Des mini-plaques de plâtre de 30 cm x 30 cm, sur 13 mm d'épaisseur ont été fabriquées avec les papiers couchés 16 b, 15 c, 15 b, 15 a et 16 a Le coeur des mini-plaques est à base de plâtre et de divers adjuvants utiles pour faciliter leur fabrication (accélérateur de prise, etc). Les plaques de plâtre ne sont pas encollées, le papier l'est avec une colle à base de méthylcellulose commercialisée par HENKEL sous la dénomination METYLAN CL. L'application du papier peint se fait sans difficulté Les mi-plaques décorées du papier sont séchées 48 heures en étuve ventilée à 45 C Le décollement (après humidification du papier peint avec une eau à 50 C et un agent mouillant) se fait sans arrachement du papier de la plaque de plâtre ni de sa couche pigmentaire. Réaction au feu Le classement du matériau à la suite des essais par rayonnement s'appuie sur les mesures suivantes: délai d'inflammation, somme des longueurs maximales de flamme, durée de combustion. Dans le cas particulier de la plaque de plâtre nous avons considéré: A Le délai d'inflammation ti en secondes qui est la durée écoulée entre la mise en place de l'éprouvette dans la cabine et le temps d'inflammation. -42 - En l'absence d'inflammation ti est considéré comme infini. B h est la longueur maximale exprimée en cm, atteinte par les flammes au cours de chaque période de 30 secondes, durant chaque épreuve. ú h est la somme des valeurs de h pendant la durée de chaque épreuve. C La durée totale de combustion vive _ T de chaque épreuve, exprimée en secondes, est la durée totale de présence de flamme en une ou plusieurs périodes supérieures à 5 secondes. 0 o T = e-ti ti = délai d'inflammation e = temps d'extinction D L'indice de classement r est la moyenne arithmétique des indices q obtenus à l'issue de chacune des épreuves par la formule suivante: l 002; h Zq q= et = tiTâ; n 2 o N étant le nombre d'épreuves. Une plaque de plâtre est classée Ml lorsque l'indice de classement ainsi défini est inférieur à 2,5 Elle est classée M 2 lorsque cet indice est compris entre 2,5 et 15. Sur la base du protocole de mesure de l'arrêté du 30/06/83 tel que modifié le 12/6/90 et de la norme ISO 834-1975 (F), le classement des mini-plaques incorporant un papier couché conforme à l'invention selon leur réaction au feu est donnée dans le tableau VIII suivant: -43 - Réf de l'essai q et indice de classement a 2,35 classe Ml b 1,79 classe Ml c 2,08 classe Ml 16 a 1,55 classe Ml 16 b 2,89 classe M 2 Exemples 17 à 20. Exemple 17. Sur un papier pour plaque de plâtre identique à celui utilisé dans les essais 15 et 16, on dépose une sauce de couchage 55 similaire à la sauce 53, les seules différences étant les suivantes: extrait sec (en % en poids): 55 % mode de dépose d'application automatique à la barre: système de type laboratoire poids de couche pigmentaire déposé: 12 g/m 2 Exemple 18. Cet exemple differe de l'exemple 17 seulement par le fait que, à la sauce pigmentaire 55, on ajoute un agent ignifugeant, en l'occurrence un sulfamate organique commercialisé sous la dénomination ALBAPLAS 695, de sorte à déposer 1 g de cet agent par m 2 de papier. Exemple 19. Cet exemple differe de l'exemple 17 seulement par le fait que, à la sauce pigmentaire 55, on ajoute un agent ignifugeant commercialisé sous la dénomination -44- ALBAPLAS 695 à raison de 2 g de cet agent par m 2 de papier. Exemple 20. Cet exemple differe de l'exemple 17 seulement par le fait que, à la sauce pigmentaire 55, on ajoute un agent ignifugeant commercialisé sous la dénomination ALBAPLAS 695 à raison de 4 g/m 2 de papier. Les résultats du test de réaction au feu de ces mini-plaques réalisées avec ces papiers 1 o revêtus d'une sauce renfermant un agent ignifugeant (exemples 17 à 20) et du témoin (exemple 17) sont donnés dans le tableau IX suivant: Référence de l'essai q et indice de classement 17 3,49 classe M 2 18 0,98 classe Ml 19 1,73 classe Ml O (pas d'inflammation) classe Ml 45 - REVENDICATIONS l/ Papier utile comme papier de revêtement pour les plaques de plâtre, caractérisé en ce qu'il est composé d'une feuille de papier de revêtement pour plaque de plâtre revêtue d'une couche pigmentaire, en ce que le jet supérieur de la feuille de papier, sur lequel est appliquée ladite couche pigmentaire, est à base d'au moins une charge minérale de couleur claire, et de préférence blanche, et de fibres cellulosiques blanchies, majoritairement chimiques, neuves ou de récupération, en ce que ladite couche pigmentaire est à base d'au moins une charge minérale pulvérulente de couleur claire, et de préférence blanche, de nature chimique identique ou différente de celle de la charge minérale composant ledit jet, d'au moins un liant et, si nécessaire, de divers adjuvants permettant de préparer une sauce pigmentaire de rhéologie convenable, et en ce que le poids de la couche pigmentaire déposée est au moins égal à 6 g/m 2. 2/ Papier selon la revendication 1, caractérisé par le fait que la perméabilité à l'air (Porosité Gurley: NF Q 03-061) du papier couché, avant qu'il ne subisse une opération de séchage dans des conditions de température similaires à celles utilisées lors du séchage de la plaque de plâtre, est de l'ordre de 100 S ou supérieure, et peut atteindre 150 s. 3/ Papier selon l'une des revendications 1 et 2, caractérisé par le fait que la couche pigmentaire se trouve majoritairement sur la surface du jet de la feuille de papier à revêtir. -46 - 4/ Papier selon l'une des revendications précédentes, caractérisé par le fait que le grammage de la couche pigmentaire est compris entre 8 et 30 g/m 2 (NF Q 03-019). 51 Papier selon la revendication 4 caractérisé par le fait que le grammage de la couche pigmentaire est compris entre 10 et 15 g/m 2 (NF Q 03-019). 61 Papier selon l'une des revendications précédentes, caractérisé par le fait que le degré de blancheur de la surface du jet "crème", avant couchage, est supérieure à 50 (NF Q 03-039). 7/ Papier selon la revendication 6 caractérisé par le fait que le degré de blancheur de la surface du jet "crème", avant couchage, est supérieure à 60 (NF Q 03039). 8/ Papier selon l'une des revendications précédentes, caractérisé par le fait que la rugosité Bendtsen de la surface du jet "crème", avant couchage, est inférieure à 1500 Bendtsen (NF Q 03-049). 9/ Papier selon la revendication 10, caractérisé par le fait que la rugosité Bendtsen de la surface du jet "crème", avant couchage, est inférieure à 750 Bendtsen (NF Q 03-049). -47 - / Papier selon l'une des revendications précédentes, caractérisé par le fait que le jet "crème" est préparé à partir d'au moins 65 % en poids de fibres cellulosiques blanchies. 11/ Papier selon l'une des revendications précédentes, caractérisé par le fait que la teneur en pâte mécanique et/ou de pâte mi-chimique et/ou de pâte chimique non blanchie et/ou de pâte thermomécanique, utilisée pour préparer le jet "crème" n'excède pas 30 % en poids. 12/ Papier selon l'une des revendications précédentes, caractérisé par le fait que l'incorporation de fibres cellulosiques blanchies recyclées est réalisée en additionnant dans la préparation fibreuse du jet "crème", des vieux papiers de qualité blanche non imprimés, choisis parmi les vieux papiers dits de qualité supérieure, groupe C, conformément à la nomenclature européenne des vieux papiers (CEPAC-1990). 13/ Sauce pigmentaire utilisée pour préparer le papier de revêtement pour les plaques de plâtre tel que défini dans l'une des revendications précédentes, caractérisé par le fait que la charge minérale entrant dans le composition de la couche pigmentaire est du sulfate de calcium dihydraté. 14/ Sauce pigmentaire selon la revendication 13, caractérisé par le fait que les particules du sulfate de calcium dihydraté sont en forme d'aiguilles. -48 - 151 Sauce pigmentaire selon les revendications 13 ou 14, caractérisé par le fait que le liant est de l'amidon. s 16/ Sauce pigmentaire selon l'une des revendications 13 à 15, caractérisé par le fait qu'elle comprend au moins un agent fluidifiant choisi parmi les agents basiques tels que la soude ou l'ammoniaque. 1 o 17/ Sauce pigmentaire selon la revendication 16, caractérisé par le fait que son p H est ajusté à une valeur de l'ordre de 9. 18/ Sauce pigmentaire selon l'une des revendications 13 à 17, caractérisé par le fait qu'elle comprend au moins un agent viscosifiant. 19/ Sauce pigmentaire selon la revendication 18, caractérisé par le fait que l'agent viscosifiant choisi est un éther de cellulose anionique, et de préférence encore, est la carboxyméthyl cellulose. / Sauce pigmentaire selon l'une des revendications 13 à 19, caractérisée par le fait qu'elle comprend au moins un agent dispersant. 21/ Sauce pigmentaire selon l'une des revendications 13 à 20, caractérisée par le fait qu'elle comprend au moins un agent ignifugeant. -49 - 22/ Sauce pigmentaire selon l'une des revendications 13 à 21, caractérisée par le fait qu'elle comprend au moins un agent insolubilisant. 23/ Sauce pigmentaire selon l'une des revendications 13 à 22, caractérisée par le fait que sa teneur en matières sèches est supérieure à 40 % en poids. 24/ Procédé d'application de la sauce pigmentaire définie dans les revendications précédentes 13 à 24 pour préparer le papier de revêtement pour les plaques de plâtre définies dans les revendications précédentes 1 à 12, caractérisé par le fait que les moyens mécaniques de dépose sont choisis parmi ceux favorisant un dépôt de couche pigmentaire majoritairement sur la surface du jet 'crème", tels que les systèmes à lame raclante, lissante ou les systèmes à barres égalisatrices, et sont employés pour appliquer une sauce de couchage à extrait sec élevé, généralement supérieur à 60 % en poids. / Procédé d'application de la sauce pigmentaire définie dans les revendications précédentes 13 à 24 pour préparer le papier de revêtement pour les plaques de plâtre définies dans les revendications précédentes 1 à 12, caractérisé par le fait que les moyens mécaniques de dépose sont choisis parmi ceux favorisant un dépôt sur la surface du jet "crème", tels que les systèmes d'enduction de type rouleaux, et sont employés pour appliquer une sauce de couchage dont les extraits secs varient entre 40 % et 60 % en poids. 26/ Procédé d'application de la sauce pigmentaire définie dans les revendications précédentes 13 à 24 pour préparer le papier de revêtement pour les plaques de plâtre -50 - définies dans les revendications précédentes 1 à 12, caractérisé par le fait que les moyens mécaniques de dépose sont choisis parmi ceux favorisant la pénétration de la sauce de couchage tels que les systèmes à calandre de remouillage, et sont employés pour appliquer des sauces de couchage à teneur en matières sèches supérieure à 40 % en poids, en ce que la charge minérale prescrite dans la sauce de couchage est très opacifiante telle que l'oxyde de titane ou les sulfates de calcium à particule en forme d'aiguille et en ce que le poids de couche pigmentaire déposé est supérieur ou égal à 8 g/m 2.